FR 2640272 A1 19900615 FR 8816336 A 19881212 La présente invention concerne des composés polymériques utilisables notamment comme additifs multifonctionnels aux lubrifiants. On sait que les huiles lubrifiantes, et en particulier les huiles pour carter destinées aux moteurs à combustion interne, renferment des additifs variés servant à améliorer les performances desdites huiles lors de leur utilisation. Certains additifs sont utilisés pour augmenter l'indice de viscosité de l'huile tandis que d'autres assurent, par exemple, le maintien de la propreté du carter par mise en suspension des dépfts insolubles, encore appelés boues, se formant dans l'huile. Les additifs destinés à améliorer l'indice de viscosité de l'huile doivent avoir, d'une part, un effet épaississant suffisant sur une huile lubrifiante légère aux températures élevées pour que les propriétés lubrifiantes de cette huile correspondent à celle d'une huile lubrifiante plus lourde et, d'autre part, un effet épaississant limité sur une huile lubrifiante légère aux basses températures pour éviter de perturber les caractéristiques de ladite huile à ces basses températures. Ce sont généralement des composés polymères à longues chaînes tels que, par exemple, polyisobutènes, polyméthacrylates, polyalkylstyrènes, copolymères partiellement hydrogénés du butadiène et du styrène, et copolymères amorphes d'éthylène et de propane. Les additifs assurant le maintien de la propreté du carter sont d'une part les détergents tels que, par exemple, sulfonates, phénates, ou phosphates organiques de métal polyvalent, particulièrement efficaces pendant les marches 'à chaud", et d'autre part les dispersants tels que, par exemple, les succinimides ou esters succiniques, alkylés par un polymère de l'isobutène ou du propène sur le carbone en alpha du carbonyle du succinimide, ces additifs travaillant plus particulièrement pendant les marches "à froid", qui sont celles des automobiles s'arrêtant fréquemment. fréquemment. On a proposé également des additifs pour huiles lubrifiantes destinés à assurer simultanément l'amélioration de l'indice de viscosité des huiles et la dispersion des boues qu'elles peuvent renfermer. De tels composés sont, par exemple, obtenus par introduction de monomères azotés soit par copolymérisation, soit par greffage sur un polymère épaississant. Les monomères dispersants azotés sont de préférence choisis parmi les maleimides, vinylimidazolines, vinylpyrrolidones, vinylpyridines ou N,N-dialkylaminoéthyl- méthacrylates. Les brevets suivants revendiquent l'utilisation de tels composés: EP 171 167, EP 167 195, EP 164 807, EP 145 369, US 4 606 834, US 3 732 334, BE 874 068. Néanmoins dans les lubrifiants, on recherche des additifs multifonctionnels présentant d'autres propriétés que améliorants de viscosité et dispersants. En particulier les formulateurs recherchent de plus en plus des additifs présentant une grande stabilité thermique et une résistance à l'oxydation importante en raison de la sévérité grandissante des conditions de fonctionnement des moteurs. On observe ainsi une augmentation de la température de travail du lubrifiant, particulièrement dans les moteurs diesels soumis à de fortes charges o la température en haut du piston, au voisinage de la première gorge peut atteindre, voire dépasser 350 C. Les lubrifiants ont tendance à s'oxyder lorsqu'ils sont soumis à ces températures élevées. Cette décomposition est proportionnelle à la stabilité thermique et à la résistance à l'oxydation de l'huile et des additifs. Elle donne lieu à la formation et au dép8t de composés résineux et de substances charbonneuses sur les parois du piston. Si ces dépôts deviennent trop importants, ils peuvent initier un gommage ou un grippage du piston et augmenter l'usure des pièces métalliques en mouvement. Il est donc important de contrôler et de limiter au mieux ces dépôts en utilisant des additifs efficaces et stables à températures élevées. Dans l'art antérieur, la protection des huiles lubrifiantes par des molécules organiques antioxydantes est largement décrite. On distingue en général ces composés selon leur mode d'action: d'une part les inhibiteurs de radicaux libres (phénols encombrés, amines aromatiques, phénothiazines. ) et d'autre part les produits qui détruisent les peroxydes (dithiophosphates ou..DTD: dithiocarbamates métalliques). On connait également les désactivateurs métalliques comme par exemple le mercaptobenzothiazole qui protègent les lubrifiants de l'oxydation catalytique des ions métalliques tels que les ions cuivreux ou cuivriques. Ces composés agissent par passivation des surfaces ou par chélatation des métaux présent dans l'huile. L'utilisation des molécules antioxydantes de faible poids moléculaire peut présenter plusieurs inconvénients; en particulier ces produits ont une solubilité limitée dans l'huile et sont parfois volatils ou sublimables lorsque le moteur fonctionne à un régime proche de son régime maximum. Ces inconvénients peuvent être éliminés en utilisant des polymères améliorants de viscosité qui portent des fonctions antioxydantes. Un autre avantage de ces polymères multifonctionnels est de concentrer les structures antioxydantes portées par le polymère dans les parties supérieures du moteur lors des évaporations "flash" de l'huile, o la protection contre l'oxydation et la plus nécessaire. Les polymères améliorants de viscosité et antioxydant sont connus dans l'art antérieur. Le brevet US 4 500 440 revendique un copolymère éthylène-propylène porteur de fonctions époxydes obtenues par greffage du méthacrylate de glycidyle et traité par l'amino-5-tétrazole. Les demandes de brevet européen 199 453 et 20164 décrivent l'introduction de molécules A effet antioxydant, comme la phénothiazine, ou des bases de Schiff formées à partir d'aldehydes et des hétérocycles azotés, comme la pyrrolidine, la morpholine ou la piperazine sur des copolymères ethylène-propylène. Ces deux brevets décrivent des procédés de préparation de polymères antioxydants faisant intervenir une étape de greffage du monomère antioxydant en présence d'initiateurs de radicaux libres. Ce procédé présente deux inconvénients majeurs, d'une part le monomère antioxydant peut, de par sa fonction, réagir avec les péroxydes et d'autre part former des homopolymères. Ces deux réactions secondaires donnent lieu à la formation de sous-produits inutilisables et difficilement séparables. La demande de brevet européen 274589 décrit l'obtention de compositions lubrifiantes par condensation de mélanges de phénothiazine et de Nméthylpiperazine sur des copolymères d'esters méthacryliques et d'anhydride maléique. Cette synthèse est limitée par la faible réactivité de la phénothiazine. Une quantité importante de phénothiazine non réagie reste dispersée dans le concentré du polymère et peut générer ultérieurement des dépôts dans le moteur. Nous avons trouvé maintenant une famille de composés polymériques utilisables comme additifs multifonctionnels aux lubrifiants qui ne présente pas cet inconvénient. Ces composés améliorent la viscosité des lubrifiants tout en remplissant le rôle de dispersant et d'antioxydant. Les composés polymériques, utilisables notamment comme -additifs multifonctionnels aux lubrifiants résultent de la condensation d'une amine primaire ou secondaire et/ou d'une alkylène polyamine de formule générale X I Ar - N - (CH2 - C a - (CH2)b - NH2 (I) Ar'(H) R1 o - Ar et Ar' sont des radicaux aromatiques, identiques ou différents, Ar' pouvant être remplacé par un atome d'hydrogène ou bien Ar et Ar' sont reliés entre eux pour former avec l'azote auquel ils sont rattachés, une structure hétérocyclique - R1 est un atome d'hydrogène, un radical alkyle linéaire ou ramifié en C1 à C18, de préférence le radical méthyle ou un radical aromatique, de préférence un radical phényle - X est un atome d'hydrogène ou un halogène ou bien un groupement OH ou NH2 - a et b sont des nombres entiers, a est compris entre 0 et 5, de préférence entre 0 et 1 b est compris entre 0 et 6, et de préférence 0 et 3 et la somme a + b est > 1, sur un copolymère ayant des groupements carboxyliques vicinaux. L'alkylène polyamine de formule générale I peut être par exemple un dérivé aminoalkylé de la naphtylamine, de la diphénylamine, de l'aminodiphénylamine et de l'aminophénothiazine. Un de ses atomes d'azote fait partie d'un hétérocycle dans le cas par exemple des dérivés aminoalkylés de la phénothiazine, de l'imidazole, du benzimidazole, du triazole et du benzotriazole. La chaîne alkylène des alkylènepolyamines (I) est de préférence une chaîne éthylène, propylène-1,2, propy- lène-l,3 ou propylène 1,3 avec un substituant halogène, hydroxyle ou amine en position 2. On utilise le plus souvent les dérivés de la phénothiazine, de la naphtylamine et de la diphénylamine, et plus particulièrement l'aminopropyle-10-phénothiazine, l'amino-propylamino-3-phénothiazine, le N-aminopropyl-2- naphtylamine et la N-aminopropyle-diphénylamine. L'amine primaire ou secondaire peut être une mono ou polyamine aliphatique ou aromatique. L'azote réactif peut faire partie d'un hétérocycle. A titre d'exemple on peut citer la N,N-diméthyl- aminoéthylamine, la N,N-diméthylaminopropylamine, la N-mé- thyl-piperazine, la N-aminoéthyl-pipérazine, la N-hydroxy- éthyl-piperazine, la morpholine, la N-aminopropylmorpholine, l'amino-5-tétrazole et l'amino-2-pyrimidine. Le copolymère ayant des groupements carboxyliques vicinaux est obtenu par copolymérisation ou greffage d'un acide alpha-béta-dicarboxylique insaturé sous forme de diacide ou d'anhydride. On utilise en général un dérivé de l'anhydride maléique, comme l'anhydride maléique lui-même, l'anhydride chloromaléique ou l'anhydride itaconique. En cas de synthèse par copolymérisation directe, les acides alpha-bétadicarboxyliques insaturés sont copolymérisés avec au moins un ester d'un monoacide ou d'un diacide insaturé. Ces esters sont en général choisis parmi les (méth)acrylates, les maléates ou les fumarates estérifiés par des alcools en C1 & C22. On peut citer comme exemples les (méth)acrylates de méthyle, d'éthyle, de n-butyle, d'éthyl-2-hexyle, octyle, décyle, dodécyle, n-tétradecyle, n-hexadécyle ou n-octadecyle. On utilisera avantageusement un mélange industriel de plusieurs (méth) acrylates d'alkyle ayant des longueurs de chaSne variables. Si le nombre d'atomes de carbone des chaSne alkyles est compris entre 6 et 15 et de préférence entre 8 et 13, le copolymère a un bon pouvoir épaississant et confère à l'huile un bon comportement à basse température. Le copolymère peut renfermer d'autres monomères tels que des monomères azotés et/ou des monomères oléfiniques. Le monomère azoté pouvant entrer dans la composition du copolymère répond de préférence à la formule générale: CH2=CR2-CO-Y-R3-NR4R5 (I o -R2 est l'atome d'hydrogène ou le radical méthyle, -Y représente un atome d'oxygène ou de soufre ou le groupe -NH- -R3 est un groupe alkylène en C2 à C6 -R4 et R5 identiques ou différents sont des radicaux alkyle, cycloalkyle, alkylaryle ou aryle. Il s'agit de préférence des radicaux méthyle et éthyle. Comme exemple de monomères azotés (II) on peut citer le N,Ndiméthylaminopropylméthacrylamide, le N,N-diéthylaminopropylméthacrylamide,le N,N-diméthylamino- éthylméthacrylamide, le N,N-diéthylaminoéthylméthacrylamide, le méthacrylate de N,N-diméthylaminoéthyle ou le métha- crylate de N,N-diéthylaminoéthyle. Cependant d'autres monomères azotés, commes les vinylpyridines ou vinylpyrrolidones conviennent également. Le monomère oléfinique pouvant entrer dans la composition des copolymères de l'invention répond & la formule générale CH2 = CZ 1Z2 (III) o Z1 et Z2, identiques ou différents représentent l'hydrogène, un un radical hydrocarboné saturé, insaturé ou aromatique en C1 à C30, un groupement -O-CO-R' (o R' est un radical alkyl en C1 à C3), un groupement -OR"(o R" est un radical alkyle en C1 & C12) ou un halogène, comme le fluor, le chlore ou le brome. L'incorporation des composés alpha-béta-dicar- boxyliques insaturés dans le copolymère est facilitée par la présence du monomère oléfinique. Parmi les monomères oléfiniques on peut mentionner l'éthylène, les alpha-oléfines, le chlorure de vinyle, le dichloro-l,1éthylène, le styrène ou ses dérivés, les ethers de vinyle comme le méthylvinyléther et les esters de vinyle comme l'acétate ou le propionate de vinyle. Les monomères oléfiniques préférés sont l'éthylène, le styrène et l'acétate de vinyle. On utilisera avantageusement le styrène. Les copolymères selon l'invention renferment 20 à 99 % en poids et de préférence 70 à 95 % d'esters (méth)- acryliques, 0,1 à 10 %, de préférence 1 à 8 % d'anhydride maléique, 0 à 10 %, de préférence 1 à 8 % d'un monomère oléfinique, 0 à 10 %, de préférence 1 à 7 % d'un monomère azoté. Le copolymère peut également être préparé par greffage d'un acide alpha-béta-dicarboxylique insaturé sur un polymère hydrocarboné ou un poly(méth)acrylate. Parmi ces acides insaturés on utilise en général les dérivés de l'anhydride maléique, comme l'anhydride maléique lui-même, l'anhydride chloromaléique ou l'anhydride itaconique. On utilisera avantageusement l'anhydride maléique, car le greffage se fait dans des conditions douces sans formation de homopolymères comme sous-produits. Le polymère hydrocarboné peut être choisi parmi les copolymères de l'éthylène, les homo et copolymères diéniques et les homopolymères d'alpha-oléfines. Les polymères hydrocarbonés préférés sont des copolymères de l'éthylène. Ils contiennent en général de 15 à 90 % et de préférence de 25 à 80 % poids d'éthylène et 0 à % poids d'un diène-non-conjugué, le complément provenant d'au moins une alpha-oléfine en C3 à C24. Les diènes non-conjugués linéaires ou cycliques sont en général choisis parmi l'hexadiène-l,4, le méthyl-2-pentadiène-1,4, le cyclopentadiène-1,4, le cyclooctadiène-l,5 et les dérivés du norbornène tel que le méthylène5-norbornène-2. Parmi les alpha-oléfines ont peut citer le propylène, le butène, le pentène, l'heptène, l'octène, le nonène, le décène, le méthyl-4-pentène, le méthyl-5-pentène. Les copolymères d'éthylène renferment en général de une à trois de ces alpha-oléfines. Parmi les copolymères d'éthylène on utilise de préférence les copolymères éthylène-propylène. Ces copolymères sont sensiblement amorphes et ils possèdent une masse moléculaire moyenne en poids comprise entre 5000 et 500 000, de préférence entre 20 000 et 100 000 et une polydispersité inférieure à 10, de préférence inférieure à 4. Les copolymères diéniques sont préparés par copolymérisation de deux dioléfines comme le butadiène, l'isoprène ou le diméthyl-2,2-butadiène ou la copolymérisation d'une di-oléfine avec le styrène. Comme exemples de copolymères diéniques on peut citer les copolymères butadiène-styrène ou butadiène-isoprène. Ces copolymères sont utilisés de préférence sous forme hydrogénée pour réduire les insaturations oléfiniques et par conséquence leur sensibilité à l'oxydation. Parmi les homopolymères diéniques on peut mentionner les polymères du butadiène, de l'isoprène ou du diméthyl-2,3-butadiène. Les homopolymères d'alphaoléfines sont issus d'alpha-oléfines renfermant au moins quatre atomes de carbone. Parmi ces homopolymères le plus important est le polyisobutylène. Les poly(méth)acrylates sont préparés en général par polymérisation d'un mélange d'esters en C1 à C21 de l'acide (méth)acrylique. Aussi bien les polymères hydrocarbonés que les poly(méth)acrylates peuvent renfermer des monomères azotés, tels que les monomères répondant à la formule générale (II) ou bien d'autres monomères comme les vinylpyridines ou vinylpyrrolidones. Les polyalkylène diamines de formule générale (I) peuvent être préparés par toutes les méthodes connues dans l'art antérieur. Ainsi on prépare la N-aminopropyl- phénothiazine par condensation de la phénothiazine avec l'acrylonitrile dans les conditions de la cyanoéthylation avec une quantité d'acrylonitrile supérieure à la quantité théorique en présence d'un catalyseur alcalin tel que le triton B (hydroxyde de benzyltriméthyl ammonium) en solution méthanolique tel que décrit par N.L. SMITH (J. Org. Chem 15,1129, 1950). L'intermédiaire est ensuite réduit en N- aminopropylphénothiazine par hydrogénation catalytique dans un autoclave sous pression d'hydrogène et d'ammoniac ou par réduction chimique avec un hydrure comme le suggère le brevet français 2 165 797. Le remplacement de l'acrylonitrile, par l'acryl- amide, le chloroacétamide, l'iodoacétamide ou encore le chloro-3propionitrile donne des dérivés analogues de la phénothiazine. La copolymérisation de l'acide alpha-béta- dicarboxylique insaturé avec les esters insaturés et éventuellement les autres monomères se fait selon les méthodes classiques de polymérisation par voie radicalaire en solution, en présence d'un amorceur radicalaire du type azobisisobutyronitrile ou péroxyde comme le péroxyde de benzoyle ou de lauryle et d'un agent de transfert de chatne comme le dodécylmercaptan. Le solvant peut être un solvant aromatique comme le toluène ou les xylènes ou une huile minérale ou synthétique de même nature que celle à laquelle le polymère doit être ajouté. On utilise environ 0,01 à 0,32 mole d'acide insaturé, 0,7 à 0,99 mole d'ester, 0 à 0,3 mole de monomère azoté et 0 à 0,32 mole de monomère oléfinique. La quantité de solvant sera en général telle que la concentration pondérale en matière sèche, à la fin de la réaction, soit comprise entre 30 et 70 % et de préférence environ 50 %. La réaction est effectuée à une température comprise entre 40 et 140 C et de préférence entre 80 et 120 C. Selon les conditions opératoires la durée de la réaction peut varier de 2 à 10 heures, de préférence 3 à 5 heures. On obtient le copolymère sous la forme d'une solution visqueuse. Pour le greffage de l'acide alpha-bêta dicar- boxylique insaturé sur un polymère hydrocarboné ou un poly(méth)acrylate on peut utiliser toute méthode connue pour fixer un monomère insaturé sur une structure polymérique. En général le polymère est dissous dans un solvant hydrocarboné. Cette solution additionnée d'un générateur de radicaux libres est portée à la température du greffage et maintenue à cette température pendant un temps suffisant pour former des sites actifs sur le copolymère. L'acide insaturé, de préférence l'anhydride maléique est ajouté en quantité convenable. On utilise en général 0,1 à % poids et de préférence 1 à 10 % poids d'acide alpha-béta-dicarboxylique- insaturé par rapport au polymère hydrocarboné. Le polymère greffé peut ensuite être isolé par évaporation du solvant. Il est également possible de préparer le polymère greffé dans une huile. Il n'est alors pas nécessaire d'isoler le polymère qui est recueilli sous forme d'une solution concentrée dans l'huile à laquelle on ajoutera l'amine primaire. Le greffage de l'anhydride maléique sur un polymère oléfinique en phase solvant est décrit dans les brevets américains: 4 144 181 et 4 137 185 alors que le brevet américain 3 862 265 et les brevets britaniques 1 119 629, 857 797 et 832 193 décrivent un procédé de greffage en absence de solvant par mastication en présence ou en absence d'oxygène. Pour inhiber les réactions de réticulation lors du greffage, le brevet américain 4 160 072 et la demande de brevet européen 171 167 préconisent l'emploi d'agents de transfert de chaîne, comme les mercaptans, en association avec des promoteurs radicalaires. La condensation du copolymère à fonctions acides carboxyliques vicinaux avec l'alkylène polyamine de formule générale (I) est réalisée dans un solvant organique ou dans une huile à une température comprise entre 90 et 170 C pendant 3 à 8 heures. On utilise en général 0,5 à 2, de préférence 1 mole d'alkylène polyamine par fonctions acides carboxyliques vicinaux du polymère. Si l'alkylènepolyamine est utilisée en mélange avec une amine primaire ou secondaire, on utilise en général 0,2 à 1 mole de cette dernière par mole de polyamine de formule générale (I). On peut envisager de faire réagir des alkylène polyamines de formule générale (1) avec des polymères ayant des fonctions acides carboxyliques non pas vicinales mais isolées. Cependant, le taux d'incorporation des polyamines reste plus faible. La concentration des produits ainsi obtenus dans les compositions lubrifiantes prêtes à l'emploi est généralement de l'ordre de 0,2 à 15 % et de préférence de 1 à 10 % en poids. Toutefois des concentrations plus élevées, par exemple 15 à 50 % peuvent être envisagées, lorsque la composition lubrifiante se présente sous la forme d'un concentré à diluer au moment de l'emploi. L'additif peut être incorporé dans les huiles lubrifiantes naturelles ou synthétiques ou bien des mélanges de telles huiles. A titre d'exemple on peut citer des huiles minérales ordinaires ou raffinées de composition paraffinique ou naphténique et les huiles hydroraffinées. Les huiles synthétiques, comme les polybutènes, les alkylbenzènes tels que le dinonylbenzène et le tetradécylbenzène, les éthers ou esters de polypropylèneglycols, les esters d'acides polycarboxyliques tels que l'adipate de méthyle et l'heptanoate de pentaérythritol, les huiles de silicone telles que les polysiloxanes, les esters totaux ou partiels de l'acide phosphorique notamment le tricrésylphosphate et les acides alkylphosphoriques conviennent également. Il est possible d'associer les composés polymériques selon l'invention avec d'autres additifs usuels des lubrifiants comme des inhibiteurs de corrosion, les détergents et des additifs antiusure, dispersant et antimousse. Les compositions lubrifiantes renfermant le composé polymérique selon l'invention sont utilisables notamment comme huiles pour carters destinées aux moteurs à combustion interne, comme huiles pour carter de pont, comme huiles pour engrenage et pour faciliter l'usinage des métaux. Les exemples suivants illustrent l'invention sans toutefois la limiter. EXEMPLE 1 a) (préparation de la N-aminopropylphénothiazine). Dans un réacteur contenant 100 g (0,5 mole) de phénothiazine et 530 g (10 moles) d'acrylonitrile, et refroidi à une température inférieure à 10 C, on ajoute goutte à goutte 2,5ml d'une solution méthanolique à 40 % d'hydroxyde de benzyltriméthylammonium. L'ensemble est chauffé à 80 C pendant 1 heure 30mn. L'excès d'acrylonitrile est éliminé par distillation sous vide. Le solide est recristallisé deux fois dans l'acétone. Le phénothiazinyl-10-propionitrile est obtenu avec un rendement de 66 % (83,9g) PF: 156-157 C). ,6 g de ce produit sont placés dans un Soxhlet et sont extrait, en continu par 1000 ml d'éther contenant 16 g d'hydrure et lithium et d'aluminium. Après 72 heures de réaction la solution éthérée est traitée sucessivement par 16 ml d'eau, 12 ml de soude à 25 % et deux fois 50 ml d'eau. Après filtration des sels insolubles, la N- aminopro- pylphénothiazine est obtenue après séchage et distillation de l'éther (rendement 70 %). b) (préparation du copolymère). Dans un réacteur muni d'un réfrigérant et d'une arrivée de gaz inerte, on introduit sous agitation mécanique les réactifs suivants: méthacrylate de méthyle 9,02g (0,0902 mole) méthacrylate de lauryle 137,46g (0,5412 mole) méthacrylate de stéaryle 60,98g (0,1804 mole) anhydride maléique 4,42g (O, 0451 mole) styrène 4,69g (0,0451 mole) hexane 4Oml toluène 40ml dodécane thiol 0,131 g huile minérale 150 Neutral Solvant 39,58 g On chauffe à 8083 C pendant 1 heure en faisant passer un courant d'azote; on introduit alors 0,384 g d'azobisisobutyronitrile (AIBN). La température s'élève à 92 C puis se stabilise vers 83-85 C. On maintient cette température pendant 3 heures. On rajoute 0,050 g de catalyseur AIBN et on chauffe le mélange à 100 C pendant 1 heure. On rajoute encore 0,025 g d'AIBN et 144,7 g d'huile minérale 150 NS et on maintient le mélange à 100 C pendant 1 heure. On évapore ensuite le solvant par distillation sous vide. On obtient alors une solution d'un copolymère à 54 % dans l'huile minérale (nD20 = 1,480, viscosité à 20C. = 89 Pa.s c) (condensation de l'amine sur le copolymère) Dans un Erlen de 500 ml équipé d'un Dean Stark, on introduit 49,55 g de la solution de copolymère préparée en lb et 460 ml de toluène. On ajoute goutte à goutte une solution de 1,4 g de N aminopropylphenothiazine (Ia) dans 58ml de toluène. On chauffe 5 heures à 110 C, puis 1 heure à 160 C tout en distillant le toluène. On rajoute alors 5,37 g d'huile minérale 150 NS et on évapore le solvant sous vide. En spectroscopie IR on observe la disparition des bandes anhydride (1785 cm) et l'apparition de la bande imide (1705 cm 1). On obtient ainsi une solution d'un copolymère à 50 % de matière active dans une huile minérale 150 NS, contenant -4 1,28 10 mole de phénothiazine par g et constituant l'additif I. EXEMPLE II (greffage de l'anhydride maléique sur un copolymère éthylène-propylène). Dans la chambre de malaxage munie de vis contrerotatives tournant à une vitesse de 40 tours/mn d'un appareil de type BRABENDER-Plasticorder, on fait "fondre" 40 g de copolymère éthylène-propylène (EP 2590 Total -50 % poids polypropylène, masse moléculaire en poids d'environ 100.000), pendant au moins 15 mn à 120 C. 6,7 g d'anhydride maléique sont mélangés à sec avec 2 g d'octadécanamide utilisé comme inhibiteur de formation de produits insolubles, puis ajoutés en petite quantité progressivement dans le mélange "fondu'. Un dispositif permet de fermer la chambre de malaxage et d'éviter ainsi la perte d'anhydride maléique par sublimation. On ajoute alors en plusieurs fois le peroxyde: 0,6 g de peroxyde de dicumyle toutes les 5 minutes pendant 30 minutes (3,6 g au total). On termine la réaction en laissant encore mn à 120 C, avec un léger courant d'azote qui permet d'enlever l'anhydride non greffé. Le taux de greffage est de 2 %. Il est déterminé par réaction en milieu toluène du polymère greffé avec de l'octylamine en excès, puis dosage de l'octylamine non réagi par une solution alcoolique d'acide chlorhydrique. Le polymère greffé est parfaitement soluble dans le xylène, le toluène et les huiles 150N, 200N. b) Condensation de la N-aminopropylphénothiazine: Dans un réacteur de i litre muni d'un Dean-Stark, on dissout à 120 C 40 g de copolymère maléisé de l'essai précédent dans 360 g d'huile 150NS et 300 g d'huile 200NS, sous agitation pendant au moins 10 heures. Le mélange est refroidi à 90 C: on ajoute alors 2,10 g de N-aminopropylphénothiazine, de l'exemple Ia, dissous dans cm3 d'acétone. Laréaction est maintenue une heure à cette température puis à 130 C pendant au moins 3 heures sous un léger courant d'azote. La solution obtenue renferme 5,7 % de polymère modifié et 0,3 % de phénothiazine (0,12 x 10=4 moles par g de solution). Une solution à 1 % de ce polymère modifié, dans les huiles 150NS et 200NS, a une viscosité de 99,2. 10-6m2/s et 12,9. 10-6 m /s, respectivement à 40 et 100 C. Les essais de stabilité thermique décrit dans l'exemple IV ont été effectués sur la solution brute à 5,7 % de polymère (III.1) et la solution diluée à 1 % de polymère (III.2). EXEMPLE III (comparatif) Dans un erlen de 500 ml muni d'un Dean Stark, on verse 128 g de la solution de polymère.préparée en la et 325 ml de toluène, on ajoute goutte à goutte 1,47 g de diméthyl amino propylamine. On porte à reflux pendant 4 heures sous azote jusqu'à ce que la formation d'eau n'évolue plus. On obtient alors une solution d'un copolymère à 54,4 % de matière active dans l'huile minérale 150 Neutral Solvant et constituant l'additif II (viscosité à 200C = 107 Pa.s) EXEMPLE IV (comparatif) Dans un erlen de 100 ml, équipé d'un Dean Stark et d'un réfrigérant, on introduit successivement 31,3 g de la solution du copolymère préparée selon l'exemple Ib, 70 ml de xylène et 0,7 g de phénothiazine. L'ensemble est chauffé à reflux sous agitation pendant 8 heures. Après distillation du solvant, le chauffage est maintenu à 165-170 C. pendant encore 10 heures. Après réaction, le taux de fonctionnalisation des groupements anhydrides du polymère, déterminé par spectroscopie infra-rouge, est égal à 14 % seulement. EXEMPLE V (comparatif) On opère comme dans l'exemple IV mais en rajoutant 0,2 g de morpholine. Après réaction, le taux de greffage déterminé comme précédemment reste inférieur à 70 %. EXEMPLE VI On évalue la stabilité thermique des solutions de polymères des exemples de l'invention par analyse calorimétrique différentielle. On chauffe un échantillon de 2 mg d'une solution de polymère en établissant une montée en température de 5 C/mn et sous un débit de 5 litres d'oxygène par heure. On relève la température à partir de laquelle il apparaît un phénomène thermique indiquant un début d'oxydation du polymère. Plus cette température est élevée plus les polymères sont stables thermiquement. TABLEAU I T début oxydation C Polymère Exemple Ia (comparatif) 176 " Exemple Ib 230 " Exemple II (comparatif) 159 Exemple III1 270 Exemple III 234 EXEMPLE VII Dans cet exemple on évalue -la stabilité à l'oxydation de compositions lubrifiantes contenant un additif polymérique de l'invention. Les essais sont réalisés à 160 C en utilisant une bombe pressurisée à l'oxygène en présence d'un catalyseur métallique, d'un catalyseur carburant et d'eau, de façon à simuler en partie les conditions auxquelles l'huile peut être soumise dans un moteur à essence. Le catalyseur métallique est un mélange de naphtenates oleosubles de Pb, Cu, Fe, Mn et Sn. La stabilité à l'oxydation des lubrifiants est appréciée par la mesure du temps d'induction c'est -à-dire le temps entre le début de l'essai et le début de la chute rapide de la pression dans la bombe. Plus le temps est élevé, plus les compositions lubrifiantes sont protégées de l'oxydation. TABLEAU II Viscosité à 100 C Temps induction 10-6 m2/s (mn) Lubrifiant de 11,57 122 référence A (1) + 3,3 polymère commercial (2) Lubrifiant de 17,84 124 référence A + 6,7% polymère commercial (2) A + 5 % additif 11,80 130 exemple I A + 10 % additif 17,60 145 exemple I A + 10 % polymère II 20,80 117 (1) = Lubrifiant ELF grade 15 W 30 (2) = VISCOPLEX 51-64 de ROHM gmbH. REVENDICATIONS 1 - Composés polymériques utilisables notamment comme additifs multifonctionnels aux lubrifiants, caractérisés en ce qu'ils résultent de la condensation d'une amine primaire ou secondaire et/ou d'une alkylène polyamine de formule générale X Ar - N - (CH2 - C -a - (CH2)b - NH2 (I) Ar' (H) R o - Ar et Ar' sont des radicaux aromatiques, identiques ou différents, Ar' pouvant être remplacé par un atome d'hydrogène, ou bien Ar et Ar', sont reliés entre eux pour former avec l'azote auquel ils sont rattachés, une structure hétérocyclique - R1 est un atome d'hydrogène, un radical alkyle linéaire ou ramifié en C1 à C18 ou un radical aromatique X est un atome d'hydrogène ou un halogène ou bien un groupement OH ou NH2 - a et b sont des nombres entiers a est compris entre 0 et 5 b est compris entre 0 et 6 et la somme a + b " 1 sur un copolymère ayant des groupements carboxyliques vicinaux. 2 - Composés selon la revendication 1 caractérisés en ce que R1 est le radical méthyle. 3 - Composés selon la revendication 1 caractérisés en ce que R1 est le radical phényle. 4 - Composés selon l'une des revendications 1 à 3 caractérisés en ce que a est compris entre 0 et 1. - Composés selon l'une des revendications 1 à 4 caractérisés en ce que b est compris entre 0 et 3. 6 - Composés selon la revendication 1 caractérisés en ce que dans la formule générale (I) a = 0 et b = 2. 7 - Composés selon la revendication 1 caractérisés en ce que dans la formule générale (I) a = 1, X = H, R1 = CH3 et b = 0. 8 - Composés selon la revendication 1 caractérisés en ce que dans la formule générale (I) a = 0 et b = 3. 9 - Composés selon la revendication 1 caractérisés en ce que dans la formule générale (I) a = 1, b = 1, R = H et X est un halogène ou bien un groupement OH ou NH2. - Composés selon l'une des revendications I à 9 caractérisés en ce que dans la formule générale (I) Ar est un radical naphtyle et Ar' un atome d'hydrogène. 11 - Composés selon l'une des revendications 1 à 9 caractérisés en ce que dans la formule générale (I) Ar et Ar' sont des radicaux phényle. 12 - Composés selon l'une des revendications 1 & 9 caractérisés en ce que dans la formule générale (I) Ar et Ar' sont reliés entre eux pour former avec l'azote auquel ils sont rattaches le radical phénothiazinyle. 13 - Composés selon la revendication 10 caractérisés en ce que l'alkylènepolyamine de formule générale (I) est le N-aminopropyl-2-naphtylamine. 14 - Composés selon la revendication 11 caractérisés en ce que l'alkylène polyamine de formule générale (I) est la N-aminopropyl-diphénylamine. Composés selon la revendication 12 caractérisés en ce que l'alkylène polyamine de formule générale (I) est l'aminopropyl-10-phénothiazine, ou l'aminopropyl- amino-3-phénothiazine. 16 - Composés selon l'une des revendications 1 à 15 caractérisés en ce que le copolymère ayant des groupements carboxyliques vicinaux est obtenu par copolymérisation ou greffage d'un acide alphabéta dicarboxylique insaturé sous forme de diacide ou d'anhydride. 17 Composés selon la revendication 16 caractérisés en ce que l'acide alphabéta-dicarboxylique insaturé est un dérivé de l'anhydridre maléique, comme l'anhydride maléique lui-même, l'anhydride chloromaléique ou l'anhydride itaconique. 18 - Composés selon l'une des revendications 1 à 17 caractérisés en ce que le copolymère est obtenu par copolymérisation d'un dérivé de l'anhydride maléique avec au moins un ester d'un monoacide ou d'un diacide insaturé. 19 - Composés selon la revendication 18 caractérisés en ce que l'ester est choisi parmi les (méth)acrylates, les maléates ou les fumarates en C1 à C22 tels que les (méth)acrylates de méthyle, d'éthyle, de n-butyle, d'éthyl-2-hexyle, octyle, décyle, dodécyle, n-tétra-décyle, n-hexadécyle ou n-octadécyle. - Composés selon la revendication 19 caractérisés en ce que l'ester est un mélange industriel de plusieurs (méth)acrylates, de préférence en C6 à C15 ou mieux en C8 à C13. 21 - Composés selon l'une des revendications 18 à 20 caractérisés en ce que le copolymère renferme des monomères azotés et/ou des monomères oléfiniques. 22 - Composés selon la revendication 21 caractérisés en ce que le monomère azoté répond à la formule générale CH2 = CR2 - CO - Y - R3 - NR4 R5 (II) o - R2 est l'atome d'hydrogène ou le radical méthyle - Y représente un atome d'oxygène ou de soufre ou le groupe - NH - - R3 est un groupe alkylène en C2 à C6 - R4 et R5 identiques ou différents sont des radicaux alkyle, cycloalkyle, alkylaryle ou aryle, de préférence le méthyle ou l'éthyle. Z64027Z 23 - Composés selon la revendication 22 caractérisés en ce que le monomère azoté de formule générale (II) est choisi parmi le N,Ndiméthylaminopropylméthacrylamide, le N,N-diéthylaminopropylméthacrylamide, le N,N-diméthyl- aminoéthylméthacrylamide le N,N-diéthylaminoéthylmétha- crylamide, le méthacrylate de N,N-diméthylaminoéthyle ou le méthacrylate de N,N-diéthylaminoéthyle. 24 - Composé selon la revendication 21 caractérisés en ce que le monomère azoté est choisi parmi les vinylpyridines et les vinylpyrrolidones. - Composés selon la revendication 21 caractérisés en ce que le monomère oléfinique répond à la formule générale CH2 = CZ1 Z2 (III) o Z1 et Z2 identiques ou différents représentent l'hydrogène, un radical hydrocarboné saturé, insaturé ou aromatique en C! à C30, un halogène comme le fluor, le chlore ou le brome, un groupement -O-CO-R' (o R' est un radical alkyle en C1 à C3) ou un groupement - OR" (o R" est un radical alkyle en C1 à C12). 26 - Composés selon la revendication 25 caractérisés en ce que le monomère oléfinique de formule générale (III) est choisi parmi l'éthylène, les alpha-oléfines, le chlorure de vinyle, le dichloro-l,1-éthylène, le styrène ou ses dérivés, les ethers de vinyle comme le méthylvinyléther et les esters de vinyle comme l'acétate ou le propionate de vinyle, de préférence parmi l'éthylène, le styrène ou l'acétate de vinyle. 27 - Composés selon la revendication 18 caractérisés en ce que le copolymère renferme 20 à 99 % poids et de préférence 70 à 95 % d'esters (méth)acryliques, 0,1 à %, de préférence 1 à 8 % d'anhydride maléique, 0 à % de préférence 1 & 8 % d'un monomère oléfinique, 0 à 10 %, de préférence 1 à 7 % d'un monomère azoté. 28 - Composés selon la revendication 16 caractérisés en ce que le copolymère ayant des groupements carboxyliques vicinaux est obtenu par greffage d'un acide alpha-béta dicarboxylique insaturé et de préférence d'un dérivé de l'anhydride maléique, comme l'anhydride maléique lui-même, l'anhydride chloromaléique ou l'anhydride itaconique sur un polymère hydrocarboné ou un poly(méth)acrylate. 29 - Composés selon la revendication 28 caractérisés en ce que le polymère hydrocarboné est un copolymère de l'éthylène renfermant 15 à 90 % poids, de préférence 25 à 80 % d'éthylène, 0 à 20 % poids d'un diène non- conjugué linéaire ou cyclique choisi parmi l'hexa- diène-1,4, le méhtyl-2-pentadiène-l,4, le cyclopenta- diène-1,4, le cyclooctadiène-1,5 et les dérivés du norbornène tel que le méthylène-5-norbornène-2, le complément provenant d'au moins une alphaoléfine en C3 à C24, comme le propylène, le butène, le pentène, l'heptane, l'octène, le nonène, le décène, le méthyl-4-pentène ou le méthyl-5-pentène. - Composés selon la revendication 29 caractérisés en ce que le copolymère d'éthylène est un copolymère éthylène-propylène. 31 - Composés selon la revendication 29 caractérisés en ce que le copolymère d'éthylène a une masse moléculaire moyenne en poids comprise entre 5000 et 500.000, de préférence entre 20.000 et 100.000 et une polydispersité inférieure à 10, de préférence à 4. 32 - Composés selon la revendication 28 caractérisés en ce que le polymère hydrocarboné est un copolymère diénique préparé par copolymérisation de deux dioléfines, comme le butadiène, l'isoprène ou le diméthyl-2,2-butadiène ou par la copolymérisation d'une de ces dioléfines avec le styrène notamment un copolymère butadiène-isoprène ou butadiène-styrène. 33 - Composés selon la revendication 28 caractérisés en ce que le polymère hydrocarboné est un homopolymère diénique, comme les polymères du butadiène, de l'isoprène ou du diméthyl-2,3-butadiène. 34 - Composés selon la revendication 28 caractérisés en ce que le polymère hydrocarboné est un homopolymère d'alpha-oléfines en > C4 et de préférence le polyisobutylène. - Composés selon la revendication 28 caractérisés en ce que les poly(méth)acrylates sont préparés par polymérisation d'un mélange d'esters en C1 A C21 de l'acide (méth)acrylique. 36 - Composés selon l'une des revendications 28 à 35 caractérisés en ce que les polymères hydrocarbonés ou les (méth)acrylates renferment un monomère azoté, comme les monomères de formule générale (II) , au bien les vinylpyridines ou vinylpyrrolidones. 37 - Composés selon l'une des revendications 1 à 36 caractérisés en ce que la condensation de l'amine primaire ou secondaire et/ou de l'alkylènepolyamine de formule générale (I) sur le copolymère à fonctions acides carboxyliques vicinaux est réalisée dans un solvant organique ou dans une huile, à une température comprise entre 90 et 170 C pendant 3 à 8 heures, en utilisant 0,5 à 2, de préférence 1 mole d'alkylène polyamine et éventuellement 0,2 à 1 mole d'amine primaire ou secondaire par fonctions acides carboxyliques vicinaux du copolymère. 38 - Compositions lubrifiantes caractérisées en ce qu'elles renferment une proportion majeure d'une huile lubrifiante naturelle ou synthétique et une proportion mineure d'au moins un composé selon les revendications 1 à 37. 39 - Compositions selon la revendication 38 caractérisées en ce qu'elles renferment 0,2 à 15 % et de préférence 1 à % d'au moins un composé selon les revendications 1 à 37. 40 - Compositions lubrifiantes concentrées caractérisées en ce qu'elles renferment 15 à 50 % poids d'au moins un composé selon les revendications i à 37. 41 - Compositions selon l'une des revendications 38 à 40 caractérisées en ce qu'elles renferment d'autres additifs usuels des lubrifiants comme des inhibiteurs de corrosion, les détergents et des additifs antiusure, dispersant et anti-mousse.